(57)【要約】  磁気ディスク装置１０は、ディスクエンクロージャ１１の内部に格納された、磁気ディスク１２と、磁気ヘッド２０と、アクチュエータ３０とから構成され、さらに磁気ディスク装置１０が記録再生動作を行わない場合に磁気ヘッド２０が退避するためのランプ部４０が設けられている。ランプ部４０は、磁気ヘッド２０の走行経路上で、磁気ディスク１２の外側に、一部が磁気ディスク１２の外縁部の上方に張り出すように配置される。磁気ヘッド２０の先端部に設けられたロードバー２５には、その表面にロードバー潤滑層２７が形成され、他方、磁気ヘッド２０のヘッドスライダ２１のヘッドスライダ面２１ａにヘッド潤滑層３４が形成されている。ロードバー潤滑層２７を設けたことでランプ部４０の表面との動摩擦係数を低減し、摩耗粉の発生を抑制すると共に、ヘッド潤滑層３７によりヘッドスライダ面２１ａに摩耗粉の付着を抑制する。【特許請求の範囲】
【請求項１】
ランプロード方式の磁気ディスク装置に用いる磁気ヘッドであって、
記録素子および／または再生素子を有するヘッドスライダと、
前記ヘッドスライダを支持するサスペンションと、を備え
前記サスペンションはその先端部に、磁気ディスク装置のランプ部に接触しながら当該磁気ヘッドのロード動作およびアンロード動作を行う磁気ヘッド支持部を有し、
前記ヘッドスライダは、磁気ディスクと対向するヘッドスライダ面上に第１の潤滑層が形成されてなり、
前記磁気ヘッド支持部の表面に第２の潤滑層が形成されてなることを特徴とする磁気ヘッド。
【請求項２】
前記第１の潤滑層は、ヘッドスライダ面と実質的に化学結合する化学吸着層を有することを特徴とする請求項１記載の磁気ヘッド。
【請求項３】
前記第２の潤滑層は、磁気ヘッド支持部と実質的に化学結合する化学吸着層を有することを特徴とする請求項１記載の磁気ヘッド。
【請求項４】
前記第１の潤滑層および／または第２の潤滑層は、その潤滑剤分子の末端基が極性基からなることを特徴とする請求項１項記載の磁気ヘッド。
【請求項５】
前記第１の潤滑層および／または第２の潤滑層は、高エネルギー線の照射あるいは熱処理を受けたものであることを特徴とする請求項１〜４のうち、いずれか一項記載の磁気ヘッド。
【請求項６】
Ｆｏｗｋｅｓ式により求めた前記第１の潤滑層の表面張力が、前記ヘッドスライダ面の表面張力と同等またはそれよりも小さいことを特徴とする請求項１記載の磁気ヘッド。
【請求項７】
前記第１の潤滑層および第２の潤滑層は、フッ素系炭化水素およびフッ素化ポリエーテルのいずれかを少なくとも含むことを特徴とする請求項１〜６のうち、いずれか一項記載の磁気ヘッド。
【請求項８】
前記磁気ヘッド支持部は、ランプ部に接触する面が凸状の曲面形状を有し、該面上に第２の潤滑層が形成されてなることを特徴とする請求項１〜７のうち、いずれか一項記載の磁気ヘッド。
【請求項９】
前記第１の潤滑層は、第２の潤滑層と厚さが同等またはそれ以下であることを特徴とする請求項１〜８のうち、いずれか一項記載の磁気ヘッド。
【請求項１０】
前記第２の潤滑層は化学吸着層と物理吸着層とからなり、
前記潤滑層の膜厚に対する化学吸着層の膜厚の割合が３０％〜１００％の範囲に設定されてなることを特徴とする請求項１〜９のうち、いずれか一項記載の磁気ヘッド。
【請求項１１】
ランプロード方式の磁気ディスク装置であって、
請求項１〜１０のうち、いずれか一項記載の磁気ヘッドと、
前記サスペンションの先端部の磁気ヘッド支持部を接触させて磁気ヘッドのロード動作およびアンロード動作を行うランプ部とを備えることを特徴とする磁気ディスク装置。
【請求項１２】
前記ランプ部の表面に第３の潤滑層が形成されてなることを特徴とする請求項１１記載の磁気ディスク装置。
【請求項１３】
前記ヘッドスライダが完全浮上方式、気液混合方式、およびコンタクト方式からなる群のうち、いずれかの方式で記録および／または再生動作を行うことを特徴とする請求項１１または１２記載の磁気ディスク装置。
【請求項１４】
ランプロード方式の磁気ディスク装置に用いる磁気ヘッドの製造方法であって、
前記磁気ディスク装置のランプ部に接触しながら磁気ヘッドのロード動作あるいはアンロード動作を行う磁気ヘッド支持部を有するサスペンションの組立工程と、
前記サスペンションにヘッドスライダを取付ける工程と、
前記ヘッドスライダの磁気ディスクに対向するヘッドスライダ面に第１の潤滑層を形成し、前記磁気ヘッド支持部の表面に第２の潤滑層を形成する潤滑剤塗布工程と、を含むことを特徴とする磁気ヘッドの製造方法。
【請求項１５】
前記潤滑剤塗布工程は、
前記ヘッドスライダのエアベアリング面に第１の潤滑剤を塗布し、次いで、前記磁気ヘッド支持部の表面に第２の潤滑剤を塗布する潤滑剤塗布処理を行うことを特徴とする請求項１４記載の磁気ヘッドの製造方法。
【請求項１６】
前記第１の潤滑剤の塗布は、ヘッドスライダのエアベアリング面と前記磁気ヘッド支持部の表面とに第１の潤滑剤を同時に塗布することを特徴とする請求項１５記載の磁気ヘッドの製造方法。
【請求項１７】
前記第１の潤滑剤と第２の潤滑剤とは同一の潤滑剤であり、
前記潤滑剤塗布処理は、
前記ヘッドスライダのエアベアリング面および磁気ヘッド支持部の表面に同時に第１の潤滑剤を塗布することを特徴とする請求項１５記載の磁気ヘッドの製造方法。
【請求項１８】
前記潤滑剤塗布処理の後に、
前記第１の潤滑層および／または第２の潤滑層を加熱する固定化処理を行うことを特徴とする請求項１５〜１７のうち、いずれか一項記載の磁気ヘッドの製造方法。
【請求項１９】
前記潤滑剤塗布処理の後に、
前記第１の潤滑層および／または第２の潤滑層に高エネルギー線を照射する固定化処理を行うことを特徴とする請求項１５〜１７のうち、いずれか一項記載の磁気ヘッドの製造方法。
【請求項２０】
前記高エネルギー線は、紫外線、Ｘ線、電子線、および収束イオンビームからなる群のうちいずれか１種であることを特徴とする請求項１９記載の磁気ヘッドの製造方法。
【請求項２１】
前記第１の潤滑剤および／または第２の潤滑剤の塗布あるいは固定化処理の後に、
前記第１の潤滑層および／または第２の潤滑層を溶媒により洗浄する処理を行うことを特徴とする請求項１５〜２０のうち、いずれか一項記載の磁気ヘッドの製造方法。
【発明の詳細な説明】
【技術分野】
【０００１】
本発明は、ランプロード方式の磁気ヘッドおよびその製造方法、ならびにその磁気ヘッドを備えた磁気ディスク装置に関する。
【背景技術】
【０００２】
近年、通信技術の高速化により取り扱う情報の情報量が急激に増加し、磁気ディスク装置、特にハードディスク装置が広汎に用いられるようになってきた。ハードディスク装置は、大容量、高記録密度、高速アクセス性に加え、小型化、軽量化が図られ、ノートブック型パーソナルコンピュータや携帯端末機に搭載されている。【０００３】
ハードディスク装置は、磁気ヘッドが、回転する磁気ディスク上を十数ｎｍの極低浮上量で浮上しながら記録・再生動作を行う。また、記録・再生動作を行わない場合は磁気ディスクの回転が停止し、磁気ヘッドは磁気ディスクの表面に接触した状態で静置される。しかし、このような状態で外部から衝撃が加えられると、衝撃の影響で磁気ヘッドが磁気ディスクの表面をたたいて凹みや記録層が損傷される。このような状態では、磁気ディスクに記録された情報を再生できなくなる。【０００４】
このような問題を解決するために、ハードディスク装置には、未使用時に磁気ヘッドを磁気ディスク面から待避させるランプロード方式が採用されている。図１に示すように、磁気ヘッド１００は、記録・再生動作時には、矢印Ａで示す磁気ディスク１０３上を浮上している。記録・再生動作終了後、磁気ヘッド１００は磁気ディスク１０３の外周側に移動して、ランプ部１０４に磁気ヘッド１００の先端部に設けられたロードバー１０２を接触させる（矢印Ｂで示す位置）。さらに、磁気ヘッド１００は、ロードバー１０２をランプ部１０４の傾斜部に接触させながら上方に移動し、これと同時に、ヘッドスライダ１０１が磁気ディスク１０３面から上方に引き上げられ、矢印Ｃで示す位置に静止する。このようにして磁気ヘッド１００はアンロード動作が行われる。また、ロード動作の際は、磁気ヘッド１００はロードバー１０２をランプ部１０４に接触させながら磁気ディスク１０３側に移動する。そして、ヘッドスライダ１０１と磁気ディスク１０３面との間にエアベアリングを形成し、ロードバー１０２がランプ部１０４から離れ、磁気ディスク１０３面上を浮上する。【０００５】
通常、ロードバー１０２はステンレス等の金属材料からなり、ランプ部１０４は樹脂材料からなる。ロード動作およびアンロード動作の際には、ロードバー１０２がランプ部１０４に接触しながら移動するため、ロード動作およびアンロード動作の多数回の繰り返しにより樹脂製のランプ部１０４が摺動により摩耗粉が発生するおそれがある。摩耗粉は、ロードバー１０２に付着し、磁気ヘッド１００がロードされた際に磁気ディスク１０３の表面に落下する。さらにそのような摩耗粉は磁気ヘッド１００のスライダ面に付着する。このように、摩耗粉あるいはその集積物が磁気ヘッド１００のスライダ面と磁気ディスク１０３面との間の空間に存在することで、磁気ヘッド１００の浮上安定性が著しく損なわれ、ついにはヘッドクラッシュが発生してしまうという問題がある。【０００６】
このような問題を解決するため、様々な提案がなされている。例えば、ランプ部に摩耗粉が落下するように溝を設け、磁気ディスク表面への摩耗粉の付着を回避する磁気ディスク装置が提案されている（例えば、特許文献１参照。）。しかし、このような対策を施しても、微細な摩耗粉が磁気ディスクや磁気ヘッドが収納されている空間に舞い上がる場合には、磁気ディスクの表面への摩耗粉の付着が回避できず、上記の問題が発生してしまう。【０００７】
また、スライダ面に微細な凹凸を形成し、表面エネルギーを低下させることで摩耗紛の付着を抑制する手法が提案されている（例えば、特許文献２参照。）。しかし、この手法ではヘッドスライダの製造コストが高くなるという問題がある。【０００８】
今後、磁気ディスク装置の高記録密度化にしたがって磁気ヘッドの浮上量がさらに減少すると、微量な摩耗粉の発生によっても、浮上安定性が著しく損なわれるおそれがあり、ヘッドスライダ面への摩耗紛の付着がますます重大な問題となる。
【特許文献１】特開２０００−１３２９３７号公報
【特許文献２】特開平９−２１９０７７号公報
【発明の開示】
【発明が解決しようとする課題】
【０００９】
そこで、本発明は上記の課題を解決した新規かつ有用な磁気ヘッドおよびその製造方法、磁気ディスク装置を提供することを概括課題とする。【００１０】
本発明のより具体的な目的は、摺動によるランプ部の摩耗粉の発生を抑制すると共にヘッドスライダ面への摩耗粉の付着を抑制し、高信頼性の磁気ヘッドおよびその製造方法、磁気ディスク装置を提供することである。
【課題を解決するための手段】
【００１１】
本発明の一観点によれば、ランプロード方式の磁気ディスク装置に用いる磁気ヘッドであって、記録素子および／または再生素子を有するヘッドスライダと、前記ヘッドスライダを支持するサスペンションと、を備え、前記サスペンションはその先端部に、磁気ディスク装置のランプ部に接触しながら当該磁気ヘッドのロードおよびアンロードを行う磁気ヘッド支持部を有し、前記ヘッドスライダは、磁気ディスクと対向するヘッドスライダ面上に第１の潤滑層が形成されてなり、前記磁気ヘッド支持部の表面に第２の潤滑層が形成されてなることを特徴とする磁気ヘッドが提供される。【００１２】
本発明によれば、磁気ヘッドは、磁気ディスクに対向するヘッドスライダの表面（以下、「ヘッドスライダ面」という。）に第１の潤滑層が形成され、ロード動作やアンロード動作の際に磁気ディスク装置のランプ部に接触する磁気ヘッド支持部の表面に第２の潤滑層が形成されている。したがって、第２の潤滑層により、磁気ヘッドのロード動作やアンロード動作の際に、ランプ部の表面とロードバーとの摺動による摩耗粉の発生を抑制すると共に、第１の潤滑層によりヘッドスライダ面への摩耗粉の付着を抑制する。したがって、磁気ヘッドに付着する摩耗粉の量を極めて微量に抑制して、摩耗粉の付着による磁気ヘッドの浮上特性の悪化を高度に抑制し、高信頼性の磁気ヘッドが実現できる。【００１３】
上記第１の潤滑層は、ヘッドスライダ面と実質的に化学結合する化学吸着層を有してもよい。潤滑剤分子の末端基が極性基の場合は、ヘッドスライダ面に極性基が化学結合し化学吸着層が形成される。また、ヘッドスライダ面に第１の潤滑膜を塗布し、高エネルギー線の照射によりヘッドスライダ面に吸着サイトが形成され、吸着サイトに潤滑剤分子の末端基が結合し化学吸着層が形成される。化学吸着層はヘッドスライダ面に強固に結合しているので、磁気ディスクの表面に形成された潤滑層との相互作用を抑制し、安定した浮上特性が得られる。さらに、第１の潤滑層を形成することで、第１の潤滑層を形成しないヘッドスライダ面よりも表面自由エネルギーを低下させ、摩耗粉の付着をいっそう抑制できる。【００１４】
本発明の他の観点によれば、ランプロード方式の磁気ディスク装置であって、上記のいずれかの磁気ヘッドと、前記サスペンションの先端部の磁気ヘッド支持部を接触させて磁気ヘッドのロード動作およびアンロード動作を行うランプ部とを備えることを特徴とする磁気ディスク装置が提供される。【００１５】
本発明によれば、ランプ部からの摩耗粉の発生を抑制すると共に摩耗粉のヘッドスライダ面への付着を抑制し、安定した浮上特性の磁気ヘッドにより信頼性の高い磁気ディスク装置を実現できる。【００１６】
本発明のその他の観点によれば、ランプロード方式の磁気ディスク装置に用いる磁気ヘッドの製造方法であって、前記磁気ディスク装置のランプ部に接触しながら磁気ヘッドのロード動作あるいはアンロード動作を行う磁気ヘッド支持部を有するサスペンションの組立工程と、前記サスペンションにヘッドスライダを取付ける工程と、前記ヘッドスライダの磁気ディスクに対向するヘッドスライダ面に第１の潤滑層を形成し、前記磁気ヘッド支持部の表面に第２の潤滑層を形成する潤滑剤塗布工程と、を含むことを特徴とする磁気ヘッドの製造方法が提供される。【００１７】
本発明によれば、ヘッドスライダ面および磁気ヘッド支持部のそれぞれに潤滑層を有する磁気ヘッドを形成できる。したがって、磁気ヘッド支持部とランプ部との動摩擦係数を低減し、摺動による摩耗粉の発生を抑制すると共に、ヘッドスライダ面の摩耗粉の付着を抑制する。したがって、摩耗粉の付着による磁気ヘッドの浮上特性の悪化を抑制し、高信頼性の磁気ヘッドが実現できる。
【図面の簡単な説明】
【００１８】
【図１】従来の問題点を説明するための図である。
【図２】本発明の実施の形態に係る磁気ディスク装置の要部を示す平面図である。
【図３】実施の形態に係る磁気ディスク装置を構成する面内磁気記録方式の磁気ディスクの一例である。
【図４】実施の形態に係る磁気ディスク装置を構成する垂直磁気記録方式の磁気ディスクの一例である。
【図５】本発明の実施の形態に係る磁気ヘッドの平面図である。
【図６】図５のＡ−Ａ線矢視図である。
【図７】ロードバーに形成されたロードバー潤滑層の構造を説明するための図である。
【図８Ａ】ヘッドスライダの拡大平面図である。
【図８Ｂ】図８ＡのＢ−Ｂ線断面図である。
【図９Ａ】磁気ヘッドのロード動作およびアンロード動作を説明するための図（その１）である。
【図９Ｂ】磁気ヘッドのロード動作およびアンロード動作を説明するための図（その２）である。
【図１０】本発明の実施の形態に係る磁気ヘッドの製造工程を示すフローチャートである。
【図１１Ａ】潤滑剤を引き上げ法により塗布する方法を説明するための図（その１）である。
【図１１Ｂ】潤滑剤を引き上げ法により塗布する方法を説明するための図（その２）である。
【発明を実施するための最良の形態】
【００１９】
以下、図面に基づいて本発明の実施の形態を説明する。【００２０】
図２は、本発明の実施の形態に係る磁気ディスク装置の要部を示す平面図である。【００２１】
図２を参照するに、磁気ディスク装置１０は、大略して、ディスクエンクロージャ１１の内部に格納された、磁気ディスク１２と、磁気ヘッド２０と、アクチュエータ３０とから構成される。なお、図示されていない上蓋によりディスクエンクロージャ１１が封止され外部雰囲気からのダスト等の混入が防止されるようになっている。【００２２】
磁気ディスク１２は、ハブ１５に固定され、ハブ１５に接続されたスピンドルモータ（磁気ディスク１２の裏側にあるため図示されず。）により回転駆動する。磁気ディスク１２は円盤状の基板上に、情報が磁化の方向として保持される磁性層や、磁性層表面に設けられ磁性層の機械的な損傷や酸化などを防止するための保護膜や、保護膜上に形成された潤滑層などから構成される。磁性層は、面内磁気記録方式の場合は、磁化方向が基板と平行となる面内磁化膜が用いられ、垂直磁気記録方式では、磁化方向が基板と直交する垂直磁化膜が用いられる。【００２３】
図３は、本実施の形態の磁気ディスク装置を構成する面内磁気記録方式の磁気ディスクの一例である。【００２４】
図３を参照するに、磁気ディスク１２Ａは、面内磁気記録方式の磁気ディスクの具体的態様の一例である。磁気ディスク１２Ａは、ディスク状の基板６１と、基板６１上に、下地層６２、記録層６３、保護膜６８、潤滑層６９が順次積層された構成からなる。基板６１は、例えばディスク状のプラスチック基板、ガラス基板、ＮｉＰめっきアルミ合金基板等から構成され、その表面にはテクスチャ処理が施されていてもよく、施されてなくてもよい。下地層６２は、例えばＣｒ、Ｃｒ−Ｘ合金（Ｘは、Ｍｏ、Ｗ、Ｖ、Ｂ、Ｍｏ、およびこれらの合金から選択される一種からなる。）より構成される。下地層６２は、記録層６３の第１磁性層６４および第２磁性層６６の磁化を基板６１面に略平行に配向させる（以下、「面内配向」という。）。【００２５】
記録層６３は、第１磁性層６４、非磁性結合層６５、および第２磁性層６６からなり、第１磁性層６４と第２磁性層６６とが非磁性結合層６５を介して反強磁性的に交換結合した交換結合構造を有し、第１磁性層６４および第２磁性層６６の面内方向に配向した磁化は、外部磁界が印加されない状態で互いに反平行方向に向いている。すなわち、磁気ディスクは、人工フェリ磁性媒体（Ｓｙｎｔｈｔｉｃ  Ｆｅｒｒｉｍａｇａｎｅｔｉｃ  Ｍｅｄｉａ、ＳＦＭ）である。【００２６】
第１磁性層６４および第２磁性層６６は、厚さが０．５ｎｍ〜２０ｎｍの範囲に設定され、Ｃｏ、Ｎｉ、Ｆｅ、Ｃｏ系合金、Ｎｉ系合金、Ｆｅ系合金等から構成される。Ｃｏ系合金では、特にＣｏＣｒＴａ、及びＣｏＣｒＰｔが好ましく、結晶粒の粒径の制御の点でＣｏＣｒＰｔ−Ｍ（Ｍ＝Ｂ、Ｍｏ、Ｎｂ、Ｔａ、Ｗ、Ｃｕおよびこれらの合金から選択される１種）がさらに好ましい。また、第１磁性層６４はこれらの材料からなる層を複数積層してもよい。第２磁性層６６の面内配向性を向上することができる。【００２７】
非磁性結合層６５は、厚さは０．４ｎｍ〜１．５ｎｍの範囲に設定され、例えばＲｕ、Ｒｈ、Ｉｒ、Ｒｕ系合金、Ｒｈ系合金、Ｉｒ系合金などから構成される。【００２８】
なお、記録層６３は磁性層が２層に限定されず３層以上の磁性層が積層して構成されてもよい。磁性層が互い交換結合し、そのうちの少なくとも２つ層が反強磁性的に結合していればよい。また、記録層６３が単層の磁性層から構成されてもよい。【００２９】
保護膜６８は、厚さが０．５ｎｍ〜１０ｎｍ（好ましくは０．５ｎｍから５ｎｍ）の範囲に設定され、例えばダイヤモンドライクカーボン（いわゆる、水素化カーボン）、窒化カーボン、アモルファスカーボンなどにより構成される。【００３０】
潤滑層６９は、厚さが０．５ｎｍ〜３．０ｎｍの範囲に設定され、例えばパーフルオロポリエーテルを主鎖として末端基が−ＣＦ2ＣＨＯＨ、ピペロニル基等よりなるフッ素系潤滑剤より構成される。潤滑層６９は、具体的には、後述する、Ｓｏｌｖａｙ  Ｓｏｌｅｘｉｓ社のＦｏｍｂｌｉｎ（登録商標）Ｚ−Ｄｏｌ（商品名）、ＡＭ３００１（商品名）等を用いることができる。【００３１】
図４は、本実施の形態の磁気ディスク装置を構成する垂直磁気記録方式の磁気ディスクの一例である。図中、先に説明した部分に対応する部分には同一の参照符号を付し、説明を省略する。【００３２】
図４を参照するに、磁気ディスク１２Ｂは、ディスク状の基板６１と、基板６１上に、軟磁性裏打ち層７２、非磁性中間層７３、記録層７４、保護膜６８、及び潤滑層６９を順次積層した構成となっている。【００３３】
軟磁性裏打ち層７２は、例えば、厚さが５０ｎｍ〜２μｍの範囲に設定され、Ｆｅ、Ｃｏ、Ｎｉ、Ａｌ、Ｓｉ、Ｔａ、Ｔｉ、Ｚｒ、Ｈｆ、Ｖ、Ｎｂ、Ｃ、Ｂから選択された少なくとも１種類の元素を含む非晶質もしくは微結晶の軟磁性合金、またはこれらの軟磁性合金の積層膜から構成される。軟磁性裏打ち層７２は、例えば、ＦｅＳｉ、ＦｅＡｌＳｉ、ＦｅＴａＣ、ＣｏＮｂＺｒ、ＣｏＣｒＮｂ、ＮｉＦｅＮｂなどを用いることができる。非磁性中間層７３は、例えば厚さが２ｎｍ〜３０ｎｍの範囲に設定され、Ｃｒ、Ｒｕ、Ｒｅ、Ｒｉ、Ｈｆ、及びこれらの金属を含む合金等の非磁性材料より構成される。非磁性中間層７３は、例えば、Ｒｕ膜、ＲｕＣｏ膜、ＣｏＣｒ膜などが挙げられ、ｈｃｐ構造を有することが好ましい。【００３４】
記録層７４は、膜厚方向に磁化容易軸を有するいわゆる垂直磁化膜であり、厚さ３ｎｍ〜３０ｎｍのＮｉ、Ｆｅ、Ｃｏ、Ｎｉ系合金、Ｆｅ系合金、ＣｏＣｒＴａ、ＣｏＣｒＰｔ、ＣｏＣｒＰｔ−Ｍ（Ｍ＝Ｂ、Ｍｏ、Ｎｂ、Ｔａ、Ｗ、Ｃｕ、およびこれらの合金から選択される１種）を含むＣｏ系合金からなる群のうちいずれかの強磁性合金から構成される。【００３５】
また、記録層７４は、上述した強磁性合金の柱状構造の結晶粒子と、隣り合う結晶粒子を物理的に分離するＳｉ、Ａｌ、Ｔａ、Ｚｒ、Ｙ、Ｍｇから選択された少なくともいずれか１種の元素と、Ｏ、Ｃ、及びＮから選択された少なくともいずれか１種の元素との化合物からなる非磁性相から構成されてもよい。このような記録層７４として、例えば、（ＣｏＰｔ）−（ＳｉＯ2）、（ＣｏＣｒＰｔ）−（ＳｉＯ2）、（ＣｏＣｒＰｔＢ）−（ＭｇＯ）等が挙げられる。磁性粒子が柱状構造を形成し、非磁性相が磁性粒子を囲むように形成されるので、磁性粒子が互いに分離され、磁性粒子間の相互作用を効果的に抑制あるいは切って媒体ノイズを低減することができる。【００３６】
なお、上記の面内記録方式および垂直磁気記録方式の磁気ディスク１２Ａ、１２Ｂは本発明の磁気ディスク装置に適用できる一例であり、これらに制限されるわけではない。磁気ディスクは、例えば、記録セルを基板６１上に互いに離間して配置した、いわゆるパターンド媒体でもよい。【００３７】
図２に戻り、磁気ヘッド２０は、後ほど詳述するが、記録再生を行う例えば記録用の誘導型記録素子と再生用の磁気抵抗効果型素子（いずれも微小なため図示されず。）が設けられたヘッドスライダ２１と、ヘッドスライダ２１を支持するサスペンション本体部２２等から構成される。【００３８】
磁気ヘッド２０は、アーム３１を介してアクチュエータ３０に支持され、アクチュエータ３０の基部に設けられたＶＣＭ（ボイスコイルモータ）３２と、ＶＣＭ３２の上下に配置された永久磁石３３との電磁気的な駆動力により回転軸部３４を中心して磁気ディスク１２の径方向に回動する。【００３９】
ＶＣＭ３２には、ディスクエンクロージャ１１の裏側に設けられた電子基板に配置されたＶＣＭ・ＳＰＭ（スピンドルモータ）ドライバＩＣからＶＣＭ駆動電流が供給される。ＶＣＭ駆動電流の方向および大きさにより、磁気ヘッド２０の移動方向および速度が制御される。【００４０】
ディスクエンクロージャ１１の内部には、さらに磁気ディスク装置１０が記録再生動作を行わない場合に磁気ヘッド２０を退避させるためのランプ部４０が設けられている。ランプ部４０は、磁気ディスク１２の外縁部の外側で、磁気ヘッド２０の走行経路上に配置される。【００４１】
図５は、本発明の実施の形態に係る磁気ヘッドの平面図であり、ヘッドスライダ側から見た図である。図６は、図５のＡ−Ａ線矢視図である。【００４２】
図５および図６を参照するに、磁気ヘッド２０は、板状の金属材料からなるサスペンション本体部２２ａと、サスペンション本体部２２ａの基部に設けられたベースプレート２３と、サスペンション本体部２２ａの先端部に配置されたジンバル２６と、ジンバル２６に固定されたヘッドスライダ２１と、ヘッドスライダ２１の記録素子および再生素子と、プリアンプ（図２に示す３６）とを電気的に接続する配線パターン２４等から構成される。サスペンション本体部２２ａの基部は、図２に示すアクチュエータ３０のアーム３１に嵌合等により固定される。【００４３】
サスペンション本体部２２ａは、例えば、板厚１００μｍのステンレス材等の金属材から構成される。サスペンション本体部２２ａは板バネとして機能する。すなわち、サスペンション本体部２２ａは、磁気ヘッド２０が磁気ディスク１２上に浮上した際に、ヘッドスライダ２１の表面が受ける浮上力に対して、磁気ディスク１２側に押しつける力を発生する。これらの力の均衡によりヘッドスライダ２１と磁気ディスク２２との表面との距離が一定に保持される。サスペンション本体部２２ａは、金属材を２層あるいは３層以上積層してもよく、金属材／樹脂層／金属材のように、樹脂層を挟んだ積層体を用いてもよい。【００４４】
配線パターン２４は、サスペンション本体部２２ａ上に所要幅で形成された、ポリイミド樹脂、エポキシ樹脂、アクリル樹脂等からなる絶縁樹脂層１５上に、導電材料の箔等により形成され、その上をさらにポリイミド樹脂等からなる保護層１６によって被覆されている。また、配線パターン２４は、銅箔等の導電材料をポリイミド樹脂等により挟んだにフレキシブルプリント回路板でもよい。【００４５】
サスペンション本体部２２ａの先端部には、サスペンション本体部２２ａから張り出すように延在するロードバー２５が設けられている。ロードバー２５は、その平面形状が例えば棒状やタブ状に形成されている。磁気ヘッド２０は、ロード動作およびアンロード動作の際に、ロードバー２５がランプ部４０の表面に接触して、ランプ部４０により磁気ヘッド２０が支持される。後ほど説明するように、ロードバー２５は、例えばサスペンション本体部２２ａと一体成形されたものでもよく、サスペンション本体部２２ａの先端部に固定された細い棒状の金属材料でもよい。【００４６】
ロードバー２５は、その断面形状が例えばヘッドスライダ側に凸状の曲面状に形成されている。このようにすることで、ランプ部との接触を円滑にし、ランプ部の摩耗を低減できる。【００４７】
ロードバー２５の表面にはロードバー潤滑層２７が形成されている。ロードバー潤滑層２７は、本発明の趣旨に反しない限りどのようなものでもよいが、フッ素系潤滑剤を含むことが好ましい。フッ素系潤滑剤としては、フッ素系炭化水素、フッ素化ポリエーテル、またはこれらの混合物が挙げられ、特にパーフルオロハイドロカーボン、パーフルオロポリエーテル、またはこれらの混合物が好ましい。フッ素系炭化水素、パーフルオロハイドロカーボン、フッ素化ポリエーテル、およびパーフルオロポリエーテルは、直鎖分子あるいは分岐分子のいずれであってもよい。【００４８】
ロードバー潤滑層２７の潤滑剤の分子量は、重量平均分子量で２０００〜２００００の範囲であることが好ましい。重量平均分子量が２０００より小さいと、後ほど説明する物理吸着層を形成する場合に飛散し易くなる。また、重量平均分子量が２００００よりも大きいと物理吸着層を形成する場合に粘度が高くなり、ロードバー２５とランプ部４０との動摩擦係数が増加するおそれがある。【００４９】
ロードバー潤滑層２７に好適なパーフルオロポリエーテルの構造は、例えば、以下のものが挙げられる。【００５０】
【化１】
2006075362.tif 000002
ここで、ｘ、ｙ、ｍ、ｎは自然数であり、Ｘは末端基を示す。【００５１】
潤滑剤分子の末端基Ｘとしては、ＣＦ2ＣＨＯＨ、Ｃ6Ｈ5、ピペロニル基等の極性基や、トリフルオロメチル基（ＣＦ3）のような無極性基でもよい。後ほど潤滑剤の塗布工程において詳述するが、潤滑剤を塗布した状態でロードバー２５の表面に強固に結合した化学吸着層が形成される点で、末端基が極性基の分子からなる潤滑剤が好ましい。【００５２】
図７は、ロードバー２５に形成されたロードバー潤滑層２７の構造を説明するための図である。図７を参照するに、ロードバー潤滑層２７は、ロードバー２５の表面２５ａに潤滑剤の分子が結合した化学吸着層２７ａと、化学吸着層２７ａの上に潤滑剤の分子が堆積した物理吸着層２７ｂから構成される。化学吸着層２７ａは、潤滑剤の分子２８の末端基２８ａがロードバー２５の表面に結合した分子２８−１や、このような分子２８−１に吸着した分子２８−２からなる層である。一方、物理吸着層２７ｂは、互いに結合していない分子２８−３である。【００５３】
化学吸着層２７ａは、ロードバー２５の表面、あるいは分子同士が強く結合している。末端基２８ａが極性基の潤滑剤は、塗布するだけでロードバー２５の表面２５ａに化学吸着層２７ａが形成される。また、末端基が無極性基の潤滑剤は、塗布後の高エネルギー線の照射により、ロードバー２５の表面２５ａに結合した分子２８−１や分子２８−１に吸着した分子２８−２が形成される。【００５４】
ロードバー潤滑層２７は、化学吸着層２７ａのみから構成されてもよい。ロードバー２５とランプ部の表面との接触の際の衝撃を緩和させ、ランプ部の摺動による摩耗を抑制できる。【００５５】
また、ロードバー潤滑層２７は、図７に示すように化学吸着層２７ａと物理吸着層２７ｂとの積層体から構成される方が好ましい。ロードバー潤滑層２７をこのような構造とすることで、物理吸着層２７ｂがロードバー２５とランプ部の表面との接触の際に、衝撃力が印加された分子が横方向に移動して衝撃を拡散させる。その結果、潤滑剤分子の移動が制限される化学吸着層２７ａのみの場合よりも、ランプ部３０の摩耗がいっそう低減される。【００５６】
ロードバー潤滑層２７の厚さは、０．５ｎｍ〜１０ｎｍの範囲に設定されることが好ましく、１．０ｎｍ〜２．０ｎｍの範囲に設定されることがさらに好ましい。なお、潤滑層の厚さは、Ｘ線光電子分光法、ＦＴ−ＩＲ（フーリエ変換赤外分光）法、偏光解析法により求めることができ、ロードバーのように微小な領域を測定する場合は、顕微ＦＴ−ＩＲ法を用いることが好ましい。【００５７】
また、ロードバー潤滑層２７の固着率（＝化学吸着層の厚さ／潤滑層の厚さ×１００（％））は、３０％〜１００％の範囲に設定されることが好ましく、５０〜１００％の範囲に設定されることがさらに好ましい。なお、化学吸着層の厚さは、潤滑層を溶媒により洗浄した後の厚さを上述した測定法により測定することで得られる。溶媒は上述した潤滑剤の希釈溶媒を用いればよく、洗浄は溶媒にロードバー２５を１分間程度浸漬すればよい。【００５８】
このような固着率の条件を満足する潤滑層を形成するためには、後ほど説明するように、塗布した潤滑剤を溶剤により浸漬除去したり、高エネルギー線を照射したしたりする。高エネルギー線を照射することでロードバー２５の表面に潤滑剤分子との化学結合が形成され、あるいは化学結合が促進されると考えられる。高エネルギー線は、例えば、紫外線、エキシマ線、Ｘ線、電子線、収束イオンビーム等が挙げられる。【００５９】
図８Ａはヘッドスライダの拡大平面図、図８Ｂは図８ＡのＢ−Ｂ線断面図である。なお、図８Ｂのヘッド潤滑層の厚さはヘッドスライダの他の構成部分の寸法よりも拡大して示している。【００６０】
図８Ａおよび図８Ｂを参照するに、ヘッドスライダ２１は、セラミックス材（例えばアルチック材（Ａｌ2O3−ＴｉＣ））からなる基材２１Ａと、磁気ヘッド２０の先端側の面に薄膜形成プロセスにより形成された再生素子および記録素子３８（微小なためその構造を省略して示す。）と、ヘッドスライダ面２１ａに、凸状のレール２１−１、２１−２、およびパッド２１−３と、凹部２１−４と、ヘッドスライダ面２１ａ上に形成されたヘッド潤滑層３７等から構成されている。レール２１−１、２１−２、パッド２１−３、および凹部２１−４は、ヘッドスライダ２１が浮上時に磁気ディスクとエアベアリングを形成するために設けられている。また、ヘッドスライダ面２１ａにヘッド潤滑層３７を形成することで、表面自由エネルギーを低減し、ヘッドスライダ面２１ａに摩耗粉が付着し難くする。なお、特に断らない限り、ヘッドスライダ面２１ａは、レール２１−１、２１−２、パッド２１−３、および凹部２１−４の表面を総称する。【００６１】
ヘッドスライダ面２１ａは、セラミックス材が露出しているが、その表面の保護のため、アモルファスカーボン膜や水素化カーボン膜等のヘッドスライダ保護膜がヘッドスライダ面２１ａの一部あるいは全体に設けられることもある。ヘッド潤滑層３７はヘッドスライダ面２１ａに形成され、ヘッドスライダ保護膜が設けられる場合はその表面に形成されている。【００６２】
ヘッド潤滑層３７は、発明の趣旨に反しない限りどのようなものでもよいが、フッ素系潤滑剤を含むことが好ましい。フッ素系潤滑剤としては、フッ素系炭化水素、フッ素化ポリエーテル、またはこれらの混合物が挙げられ、特にパーフルオロハイドロカーボン、パーフルオロポリエーテル、またはこれらの混合物が好ましい。フッ素系炭化水素、パーフルオロハイドロカーボン、フッ素化ポリエーテル、およびパーフルオロポリエーテルは、直鎖分子あるいは分岐分子のいずれであってもよい。ヘッド潤滑層３７は、上述したロードバー潤滑層と同一の潤滑剤から構成されてもよく、異なる潤滑剤から構成されてもよい。【００６３】
ヘッド潤滑層３７の厚さは、０．５ｎｍ〜２．０ｎｍの範囲に設定されていることが好ましい。厚さが２．０ｎｍを超えると、ヘッドスライダ面２１ａと磁気ディスクの表面との距離が増加し、再生出力やＳ／Ｎ比が低下傾向となる。また、厚さが０．５ｎｍよりも小さいとヘッドスライダ面２１ａの全体を覆い難くなる。【００６４】
さらに、ヘッド潤滑層３７を構成する潤滑剤は、上述したように、潤滑剤分子の末端基としては、ＣＦ2ＣＨＯＨ、Ｃ6Ｈ5、ピペロニル基等の極性基や、トリフルオロメチル基のような無極性基でもよい。【００６５】
ヘッド潤滑層３７の潤滑剤分子は、一分子中のフッ素含有率が多い方が、凝集性が小さく、均一に層を形成することが可能であり、表面張力を小さくすることができる。フッ素含有率が８０％以上であることが好ましく、９０％以上であることがより好ましく、９５％以上であることがさらに好ましい。ヘッド潤滑層３７の潤滑剤の重量平均分子量で２０００〜２００００の範囲に設定されることが好ましい。なお、フッ素含有率は一分子の潤滑剤分子の分子量に対する一分子に含まれるフッ素の分子量の割合である。【００６６】
ヘッド潤滑層３７は、図７に示したロードバー潤滑層２７と同様に、化学吸着層と物理吸着層から構成される。ヘッド潤滑層３７は物理吸着層を有していてもよいが、物理吸着層あるいは物理吸着する潤滑剤分子は可能な限り少ない方がよく、理想的には化学吸着層のみから構成されることが好ましい。【００６７】
化学吸着層は、上述したように、末端基として極性基を有する潤滑剤分子がヘッドスライダ面と化学結合した場合や、末端基として無極性基の潤滑剤分子が高エネルギー線の照射や加熱処理によりヘッドスライダ面と化学結合した場合に形成される。化学吸着層は、ヘッドスライダ面に強固に結合しているので、磁気ヘッドの浮上時や、ロード動作、アンロード動作の際に磁気ディスクに移行し難い。【００６８】
さらに、ヘッド潤滑層３７の固着率は３０％以上でかつ１００％以下の範囲に設定されることが好ましい。ヘッド潤滑層３７の固着率が３０％未満になると、過酷な高温多湿（例えば８０℃６０％ＲＨ）の環境下で磁気ヘッドを磁気ディスク上に浮上させるランニング試験を行うとヘッドクラッシュが発生し易くなる。ヘッド潤滑層３７の固着率は７０％以上でかつ１００％以下の範囲が更に好ましい。このような固着率のヘッド潤滑層３７を形成するには、上述したように、塗布した潤滑剤を溶剤により浸漬除去したり、高エネルギー線を照射したりする。【００６９】
ヘッド潤滑層３７は、Ｆｏｗｋｅｓ式により求めた表面張力が、セラミック材からなるヘッドスライダ面の表面張力と同等かそれ以下の潤滑剤からなることが好ましい。また、ヘッドスライダ面にアモルファスカーボン膜が形成されている場合は、ヘッド潤滑層３７は、Ｆｏｗｋｅｓ式により求めた表面張力が、アモルファスカーボン膜の表面張力と同等かそれ以下であることが好ましい。このような潤滑剤を用いることで、ヘッドスライダ面に薄く均一にヘッド潤滑層を形成することができる。【００７０】
本願発明者の検討によれば、アルチック材からなるヘッドスライダ面のＦｏｗｋｅｓ式による表面張力は４３ｍＮ／ｍであり、アモルファスカーボン膜のＦｏｗｋｅｓ式による表面張力は３２．２ｍＮ／ｍであった。したがって、ヘッド潤滑層を形成する潤滑剤のＦｏｗｋｅｓ式による表面張力はこれらのヘッドスライダ面を構成する材料よりも小さいことが好ましく、具体的には、３０ｍＮ／ｍ以下であることが好ましい。【００７１】
このような潤滑剤としては、例えば、少なくとも末端基のうちの一つがトリフルオロメチル基であるパーフルオロポリエーテルの潤滑剤が挙げられる。両末端基がトリフルオロメチル基であるパーフルオロポリエーテルの潤滑剤（分子量：９５００）では、Ｆｏｗｋｅｓ式による表面張力は１２．８ｍＮ／ｍであった。【００７２】
なお、Ｆｏｗｋｅｓ式による表面張力は、以下のようにして求める。最初に、ヘッド潤滑層を形成する潤滑剤をシリコン基板等の基板上に厚さが１μｍ〜数μｍとなるように厚く塗布し潤滑層を形成する。次いで、２種類以上の液体を用いて、この潤滑層との接触角を測定する。好適な液体としては、水、ジヨードメタン（ＣＨ2Ｉ2）、ホルムアミド（ＣＨ3ＮＯ）等が挙げられる。次いで得られた接触角を用いてＦｏｗｋｅｓ式により表面張力を求める。【００７３】
なお、Ｆｏｗｋｅｓ式は次のように表される。固体試料の表面自由エネルギーをγS、液体試料の表面自由エネルギーをγL、固体／液体試料の接触角θSL、固体試料／液体試料の界面エネルギーをγSLとすれば以下に示す式（１）のＹｏｕｎｇの式が成立する。
γS＝γL・ｃｏｓθSL＋γSL  …  （１）
また、液体が固体表面に付着することにより安定化するエネルギーである接着仕事ＷSLは以下に示す式（２）のＤｕｐｒｅの式に従う。
γS＋γL＝ＷSL＋γSL  …  （２）
上記式（１）および式（２）から、下記式（３）のＹｏｕｎｇ−Ｄｕｐｒｅの式が導出され、接着仕事ＷSLは液体の表面自由エネルギーと接触角から求めることになる。
ＷSL＝γL（１＋ｃｏｓθSL）  …  （３）
この接着仕事に対して表面エネルギーの各成分の幾何平均則を適用すると、下記式（４）が成立する。
ＷSL＝２√（γSd・γLd）＋２√（γSh・γLh）  …  （４）
ここで、ｄ、ｈは各々分散成分、水素結合成分を意味する。【００７４】
２種類の液体（ｉ、ｊ）を用いれば接着仕事について下記の関係式（５）が成り立つ。【００７５】
【数１】
2006075362.tif 000003
したがって、２種類の液体（ｉ、ｊ）を用いて、固体試料との接触角を実測し、接着仕事ＷSli、ＷSLjを求め、下記の関係式（６）から固体の表面自由エネルギーを各成分毎に求めることができる。その結果、表面自由エネルギー、すなわち固体試料の表面張力γ＝γd＋γhが求められる。この関係式をＦｏｗｋｅｓ式と呼ぶ。【００７６】
【数２】
2006075362.tif 000004
次に磁気ヘッドのロード動作およびアンロード動作を説明する。【００７７】
図９Ａおよび図９Ｂは、磁気ヘッドのロード動作およびアンロード動作を説明するための図であり、図９Ａは平面図、図９Ｂは磁気ヘッドの移動経路（図９Ａに示すＸ−Ｘ線）に沿った断面図である。【００７８】
図９Ａおよび図９Ｂを参照するに、ランプ部４０は、磁気ディスク１２の外縁部に張り出した第１傾斜部ＳＬ１と、第１傾斜部ＳＬ１に続く第１平坦部ＦＬ２、第２傾斜部ＳＬ２、および第２平坦部ＦＬ２から構成される。磁気ヘッド２０は、アンロード動作の際は、磁気ディスク１２上を浮上した状態から外周側に移動し（矢印Ｘ１方向）、ロードバー２５が第１傾斜部ＳＬ１に接触し、更に外側に移動することにより第１傾斜部ＳＬ１に沿って上方に引き上げられる。そして、磁気ヘッド２０は、磁気ディスク１１の表面とヘッドスライダ２１との間でエアベアリングを形成した状態から解除される。ロードバー２５がさらに第１平坦部ＦＬ１、第２傾斜部ＳＬ１に接触しながら磁気ヘッド２０は移動し、第２平坦部ＦＬ２のホームポジションＨＰで静止する。ロード動作の際は、磁気ヘッド２０は、アンロード動作と逆方向に、ホームポジッションＨＰから第２平坦部ＦＬ２、第２傾斜部ＳＬ２、第１平坦部ＦＬ１、第１傾斜部ＳＬ１にロードバー２５を接触させながら磁気ヘッド２０は移動し、第１傾斜部ＳＬ１で磁気ディスク１２の表面とヘッドスライダ面２１ａとの間でエアベアリングを形成した状態が形成され、ロードバー２５が第１傾斜部ＳＬ１から離れる。【００７９】
このように、磁気ヘッド１２のロード動作およびアンロード動作の際に、ロードバー２５は、ランプ部４０の表面に接触し、ロードバー２５とランプ部４０との間で摺動が生ずる。ランプ部４０は樹脂製であるのでロードバー２５よりも摩耗し易い。ロードバー２５は、特に、ランプ部４０の第１傾斜部ＳＬ１に強く衝突し、第１傾斜部ＳＬ１の表面の摩耗が懸念される。しかし、本発明では、ロードバー２５の表面にはロードバー潤滑層２７が形成されているので、ランプ部４０の表面との摩擦係数が低減され、摩耗が抑制される。なお、ランプ部２０と摺動するロードバー２５のヘッドスライダ２１側の面（図６に示す面２５ａ）にロードバー潤滑層２７が形成されていれば十分である。【００８０】
なお、磁気ディスク１２の下面側に記録・再生を行う磁気ヘッドは、図８Ｂに示す磁気ヘッドとは上下が逆の状態で配置され、さらにランプ部も同様に上下が逆の状態で配置される。したがって、この場合もロードバー２５のヘッドスライダ２１側の面がランプ部４０の表面に接触するので、ロードバー２５のヘッドスライダ２１側の面２５ａにロードバー潤滑層２７が形成されていれば十分である。【００８１】
さらに、ランプ部４０の表面にロードバー２５と同様のロードバー潤滑層２７が形成されていてもよい。このようにすることで、ランプ部４０の表面とロードバー２５との摩擦係数がさらに低減され、摩耗粉の発生をいっそう抑制できる。【００８２】
また、摩耗粉が微量発生した場合であってもヘッドスライダ面にヘッド潤滑層が形成されているので、摩耗粉の付着が抑制され、その結果、磁気ヘッドの安定した浮上特性が確保できる。【００８３】
本実施の形態によれば、ロードバー２５の表面にロードバー潤滑層２７が形成されているので、磁気ヘッド２０のロード動作やアンロード動作の際に、ランプ部４０の表面とロードバー２５との摺動による摩耗粉の発生を抑制できる。さらに、ヘッドスライダ面にヘッド潤滑層が形成されているので、摩耗粉の付着が抑制され、いっそう信頼性の高い磁気ディスク装置を実現できる。特に、ロードバー潤滑層２７を化学吸着層と物理吸着層とから構成することで、ランプ部４０の表面とロードバー２５と動摩擦係数をいっそう低減でき、摩耗粉の発生をいっそう抑制できる。【００８４】
次に、本実施の形態に係る磁気ヘッドの製造方法を説明する。【００８５】
図１０は、磁気ヘッドの製造工程を示すフローチャートである。以下、図１０および図１１の説明において図５および図６を合わせて参照する。【００８６】
図１０を参照するに、最初に、サスペンションの組立を行う（Ｓ１０２）。具体的には、打ち抜き加工等により、図５に示すサスペンション本体部２２ａを成型し、ロードバー２５が一体成型の場合はこの時点でロードバー２５が形成される。また、ロードバー２５をサスペンション本体部２２ａと異なる部材で形成する場合は、ここでサスペンション本体部２２ａの先端部にロードバー２５を取付ける。【００８７】
さらに、サスペンション本体部２２ａの基部にベースプレート２３を取付け、サスペンションの先端部にジンバル２６を取り付ける。ロードバー２５、ベースプレート２３、およびジンバル２６を取り付ける順序は任意である。次いで、配線パターン２４をサスペンション本体部２２ａに形成あるいは取付ける。【００８８】
次いで、サスペンション本体部２２ａのジンバル２６に別に形成したヘッドスライダを取り付ける（Ｓ１０４）。ヘッドスライダ２１は、アルチック材のウエハ上に半導体プロセスにより磁気抵抗効果型素子および誘導型記録素子を形成し、個々のヘッドスライダ２１にダイシングにより切り出し、ヘッドスライダ２１のエアベアリング面２１ａの加工等を行ったものである。次いで、配線パターン２４とヘッドスライダ２１の電極（不図示）との接続等を行う。【００８９】
次いで、ロードバー２５の表面およびヘッドスライダ面２１ａに、それぞれロードバー潤滑層２７およびヘッド潤滑層を形成する（Ｓ１１０）。このロードバー潤滑層２７およびヘッド潤滑層の形成工程は、潤滑剤の塗布処理（Ｓ１１２）と、必要に応じて行う潤滑層の固定化処理（Ｓ１１４）と、潤滑層の物理吸着層の除去処理（Ｓ１１６）からなる。【００９０】
潤滑剤の塗布処理（Ｓ１１２）は、潤滑剤希釈溶液を調製して、引き上げ法、スプレー法、液面降下法等によりロードバーおよびヘッドスライダ面に潤滑剤希釈溶液を塗布する。潤滑剤希釈溶液は、潤滑剤を希釈溶媒、例えば３Ｍ社のノベックＨＥＦ（商品名）、デュポン社のバートレル（登録商標）ＸＦを使用して希釈する。【００９１】
潤滑剤は、パーフルオロポリエーテル（ＰＦＰＥ）の主鎖からなる分子の潤滑剤であれば特に制限はない。潤滑剤は、例えば、末端基が極性を有するＳｏｌｖａｙ  Ｓｏｌｅｘｉｓ社のＦｏｍｂｌｉｎ（登録商標）Ｚ−Ｄｏｌ（商品名）（末端基：−ＣＦ2ＣＨＯＨ）や、ＡＭ３００１（商品名）（末端基：ピペロニル基）が挙げられる。また、潤滑剤は、例えば、末端基が無極性であるＳｏｌｖａｙ  Ｓｏｌｅｘｉｓ社のＦｏｍｂｌｉｎ（登録商標）Ｚ１５、Ｚ２５、Ｙ２５、ＹＲ１８００（いずれも商品名）（いずれも末端基：−ＣＦ3）が挙げられる。【００９２】
潤滑剤の塗布処理では、ロードバー潤滑層２７とヘッド潤滑層３７のいずれを先に形成してもよい。一般的な潤滑剤の塗布方法である引き上げ方法を用いる場合は、磁気ヘッドを保持部材に懸垂させて吊るので、ロードバーを下にして先にヘッド潤滑層を塗布し、次いで、ロードバー潤滑層を形成する方が容易である。【００９３】
なお、ロードバーを上にして懸垂して吊ってもよい。例えば、ヘッド潤滑層とロードバー潤滑層を同時に形成する場合や、ヘッド潤滑層とロードバー潤滑層を別々に形成する場合でヘッド潤滑層のみを形成する際は、ロードバーを上にして懸垂して吊ってもよい。【００９４】
図１１Ａおよび図１１Ｂは潤滑剤を引き上げ法により塗布する方法を説明するための図である。【００９５】
図１１Ａを参照するに、所定の速度で昇降する治具５０に組み立てたサスペンション２２をロードバー２５が下になるように懸垂させて固定する。この際、それぞれのサスペンション２２の高さが同じで、かつ鉛直になるように固定することが好ましい。【００９６】
図１１Ｂを参照するに、塗布槽５１に、ヘッドスライダ用の潤滑剤を希釈した潤滑剤希釈溶液５２を充填する。ここでは、一例として潤滑剤は両末端基が無極性のトリフルオロメチル基のパーフルオロポリエーテルを用いる。【００９７】
次いで、ヘッドスライダ２１全体が潤滑剤希釈溶液５２に浸かる高さまで治具５０を下ろした後、所定の時間浸漬し、次いで所定の速度で引き上げる。このようにして、ヘッドスライダ面にはヘッド潤滑層が形成される。【００９８】
ヘッド潤滑層３７の膜厚は、溶媒が蒸発後に、０．５〜２．０ｎｍの範囲になるように潤滑剤希釈溶液５２の濃度および引き上げ速度を設定することが好ましい。潤滑剤希釈溶液５２の潤滑剤の濃度は、０．２重量％程度の濃度に設定する。【００９９】
なお、ヘッド潤滑層３７を形成した際に同時にロードバー２５にもロードバー潤滑層が形成されてしまう。ヘッドスライダ用の潤滑剤は、両末端基が無極性のトリフルオロメチル基であるので、上記溶剤に浸漬して洗浄すればよい。なお、ヘッドスライダ用の潤滑剤に、極性基の末端基を有する潤滑剤を用いる場合は化学吸着層が形成され、容易には除去できない。この場合、予めロードバー２５にレジスト膜等を形成しておき、潤滑剤塗布後にレジスト膜を除去する。もちろん、ヘッド潤滑層とロードバー潤滑層が同一潤滑剤の場合はこのような手順は必要ない。【０１００】
次いで、ロードバー２５の表面に潤滑剤を塗布し、ロードバー潤滑層を形成する。ロードバー潤滑剤の塗布は、ロードバー２５のみを潤滑剤希釈溶液５２に浸漬する以外はヘッド潤滑層３７の形成と同様に行う。ただし、潤滑剤希釈溶液の潤滑剤濃度および引き上げ速度は、ロードバー潤滑層２７の所定の膜厚が得られるように設定する。【０１０１】
次いで、このようにして得られたヘッド潤滑層およびロードバー潤滑層について固定化処理（Ｓ１１４）を行う。潤滑層の固定化処理は、具体的には、熱処理、紫外線照射処理、あるいは電子ビーム照射処理により行う。【０１０２】
熱処理は、例えば、オーブンやＲＴＰ炉を用いて、ロードバーに潤滑層が形成されたサスペンション２２を８０℃〜２００℃の範囲に加熱する。潤滑層を加熱することにより、末端基が極性を有する分子の潤滑剤を用いた場合、物理吸着層を化学吸着層に移行することができ、化学吸着層の膜厚を増加できる。また、末端基が無極性の分子の潤滑剤を用いた場合、吸着サイトがロードバーの表面や分子自体に形成され、潤滑剤の分子がロードバーの表面や分子同士が強く結合する。【０１０３】
また、紫外線照射処理は、水銀ランプやエキシマ真空紫外ランプを用いてロードバーに潤滑層が形成されたサスペンションに高照度の紫外線を照射する。紫外線を照射することでロードバーの表面が活性化され、潤滑剤の分子の吸着サイトが増加し、化学吸着層の膜厚を増加できる。エキシマ真空紫外ランプ、特にキセノンガスを用いたキセノンエキシマランプは、高輝度の波長１７２ｎｍの真空紫外光を射出するので、効率良く固定化処理が可能である。ただし、この処理は、紫外光の減衰を抑制すため、真空雰囲気の容器中で行う必要がある。【０１０４】
また、電子ビーム照射処理は、電子銃により電子ビームを射出させ、真空雰囲気の容器中でロードバーの潤滑層２６に例えば、加速電圧１０ｋＶの電子ビームを照射する。電子ビームが照射されたロードバーの表面は、紫外線照射と同様に活性化され、潤滑剤の分子の吸着サイトが増加し、化学吸着層の膜厚を増加できる。なお、紫外線や赤外線のレーザ光照射を行ってもよい。【０１０５】
なお、紫外線照射処理および電子ビーム処理では、ヘッド潤滑層３７およびロードバー潤滑層を別々に処理してもよい。一方に照射する際には、他方に照射されないように遮蔽手段を用いればよい。【０１０６】
次いで、必要に応じて、潤滑層の物理吸着層の除去処理を行う（Ｓ１１６）。物理吸着層の除去処理は、具体的には、サスペンションを上述した溶媒に浸漬し、次いで溶媒から取り出し、自然蒸発により乾燥する。この処理により、潤滑層の物理吸着層が除去される。物理吸着層を除去することでロード動作やアンロード動作の際にいっそう飛散し難い潤滑層を形成できる。以上により磁気ヘッドが完成する。【０１０７】
本実施の形態の製造方法によれば、サスペンションのロードバーの表面とヘッドスライダ面に潤滑層を形成でき、ロードバーとランプ部との動摩擦係数を低減し、摺動による摩耗粉の発生を抑制すると共に、ヘッドスライダ面への摩耗粉の付着を抑制できる。【０１０８】
ここで、ロードバー潤滑層とヘッド潤滑層の具体的な組み合わせ例を実施例として示す。なお、本発明は以下に示す例に限定されない。【０１０９】
［実施例１］
ヘッド潤滑層は、主鎖が直鎖のパーフルオロポリエーテル、両末端基がトリフルオロメチル基の潤滑剤を用いて、２，３−ジハイドロデカフルオロペンタンに希釈し、厚さ１．５ｎｍのヘッド潤滑層を引き上げ法（浸漬法）により塗布する。その後、固定化処理としてエキシマ真空紫外ランプを用いて紫外線をヘッド潤滑層に数秒間照射して、厚さ１．５ｎｍ、固着率９０％のヘッド潤滑層を形成する。【０１１０】
ロードバー潤滑層は、ヘッド潤滑層と同時に塗布し、さらに同時に固定化処理を行う。厚さ１．５ｎｍ、固着率９０％のロードバー潤滑層を形成する。【０１１１】
［実施例２］
実施例１のヘッド潤滑層およびロードバー潤滑層を固定処理の後に２，３−ジハイドロデカフルオロペンタン等の溶媒に数分間浸漬して除去する。このようにして、厚さ１．３ｎｍ、固着率が１００％すなわち化学吸着層のみからなるヘッド潤滑層およびロードバー潤滑層を形成する。【０１１２】
［実施例３］
ヘッド潤滑層は、主鎖が直鎖のパーフルオロポリエーテル、両末端基が−ＣＦ2ＣＨＯＨの潤滑剤を用いて、２，３−ジハイドロデカフルオロペンタンに希釈し、引き上げ法（浸漬法）により塗布する。厚さ１．３ｎｍ、固着率８５％のヘッド潤滑層を形成する。【０１１３】
ロードバー潤滑層は、ヘッド潤滑層と同時に塗布する。厚さ１．３ｎｍ、固着率８５％のロードバー潤滑層を形成する。【０１１４】
［実施例４］
実施例３のヘッド潤滑層にさらに固定化処理として電子線（例えば加速電圧１０ｋＶ）を５秒間照射する。この際、ロードバー潤滑層に電子線が照射されないように遮蔽する。このようにして、ヘッド潤滑層の固着率が１００％となる。ロードバー潤滑層は、実施例３と同様である。【０１１５】
以上本発明の好ましい実施の形態について詳述したが、本発明は係る特定の実施の形態に限定されるものではなく、特許請求の範囲に記載された本発明の範囲内において、種々の変形・変更が可能である。【０１１６】
例えば、上記の実施の形態では、磁気ヘッドが磁気ディスクから完全に浮上する完全浮上方式の磁気ディスク装置を例に説明したが、将来予想される、ヘッドスライダの一部が磁気ディスクの液体潤滑層と接触し、一部が浮上して記録再生動作を行う気液混合方式や、ヘッドスライダの一部または全体が磁気ディスクと接触して記録再生動作を行うコンタクト方式においても拡張が可能であると考えられる。
【産業上の利用可能性】
【０１１７】
以上詳述したところから明らかなように、本発明によれば、摺動によるランプ部の摩耗粉の発生を抑制すると共にヘッドスライダ面への摩耗粉の付着を抑制する、高信頼性の磁気ヘッドおよびその製造方法、磁気ディスク装置を提供できる。
【図１】
2006075362.tif 000005
【図２】
2006075362.tif 000006
【図３】
2006075362.tif 000007
【図４】
2006075362.tif 000008
【図５】
2006075362.tif 000009
【図６】
2006075362.tif 000010
【図７】
2006075362.tif 000011
【図８Ａ】
2006075362.tif 000012
【図８Ｂ】
2006075362.tif 000013
【図９Ａ】
2006075362.tif 000014
【図９Ｂ】
2006075362.tif 000015
【図１０】
2006075362.tif 000016
【図１１Ａ】
2006075362.tif 000017
【図１１Ｂ】
2006075362.tif 000018
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
ランプロード方式の磁気ディスク装置に用いる磁気ヘッドであって、
記録素子および／または再生素子を有するヘッドスライダと、
前記ヘッドスライダを支持するサスペンションと、を備え
前記サスペンションはその先端部に、磁気ディスク装置のランプ部に接触しながら当該磁気ヘッドのロード動作およびアンロード動作を行う磁気ヘッド支持部を有し、
前記ヘッドスライダは、磁気ディスクと対向するヘッドスライダ面上に第１の潤滑層が形成されてなり、
前記磁気ヘッド支持部の表面に第２の潤滑層が形成されてなることを特徴とする磁気ヘッド。
【請求項２】
前記第１の潤滑層は、ヘッドスライダ面と実質的に化学結合する化学吸着層を有することを特徴とする請求項１に記載の磁気ヘッド。
【請求項３】
前記磁気ヘッド支持部は、ランプ部に接触する面が凸状の曲面形状を有し、該面上に第２の潤滑層が形成されてなることを特徴とする請求項１又は２に記載の磁気ヘッド。
【請求項４】
ランプロード方式の磁気ディスク装置であって、
請求項１乃至３のいずれか一項に記載の磁気ヘッドと、
前記サスペンションの先端部の磁気ヘッド支持部を接触させて磁気ヘッドのロード動作およびアンロード動作を行うランプ部と、を備えることを特徴とする磁気ディスク装置。
【請求項５】
ランプロード方式の磁気ディスク装置に用いる磁気ヘッドの製造方法であって、
前記磁気ディスク装置のランプ部に接触しながら磁気ヘッドのロード動作あるいはアンロード動作を行う磁気ヘッド支持部を有するサスペンションの組立工程と、
前記サスペンションにヘッドスライダを取付ける工程と、
前記ヘッドスライダの磁気ディスクに対向するヘッドスライダ面に第１の潤滑層を形成し、前記磁気ヘッド支持部の表面に第２の潤滑層を形成する潤滑剤塗布工程と、
を含むことを特徴とする磁気ヘッドの製造方法。
【国際調査報告】
2006075362.tif 000019
2006075362.tif 000020
2006075362.tif 000021
2006075362.tif 000022